FR 2669326 A1 19920522 FR 9014259 A 19901116 VITRAGE ENCAPSULE PRET A ETRE MONTE ET PROCEDE DE FABRICATION L'invention concerne un vitrage encapsulé prêt à être monté par collage dans une baie de carrosserie. Le montage des vitrages pour véhicules à moteur par collage dans la baie de carrosserie présente plusieurs avantages, notamment: il permet le maintien du vitrage dans la baie de carrosserie en cas de choc violent, il peut20 être automatisé, il autorise un montage affleurant du vi- trage à la carrosserie ce qui réduit le coefficient de pé- nétration du véhicule dans l'air. Dans le cas du montage d'un vitrage monolithique ou feuilleté non muni d'un profil de surmoulage, le collage du vitrage dans la baie de carrosserie est réalisé par dépôt d'un cordon adhésif convenable sur une bordure émaillée prévue sur la périphérie de la face du vitrage orientée vers l'habitacle Cette bordure émaillée est destinée no- tamment à protéger l'adhésif des rayonnements UV qui ris-30 quent d'en altérer les propriétés et elle a aussi un rôle esthétique en cachant à la vue un joint de colle inesthé- tique. Dans le cas d'un vitrage encapsulé, c'est-à-dire d'un vitrage muni d'un profil périphérique surmoulé (ou joint d'encapsulation) destiné notamment à remplacer le joint de finition, le montage du vitrage par collage peut être réa- lisé comme pour les vitrages précédents, par collage sur le verre ou une bordure émaillée en limite du profil surmoulé. Dans une variante, le collage peut se faire directement sur 2 le profil surmoulé Mais dans cette variante, le collage obtenu avec les joints de colle connus n'est pas satis- faisant, les forces d'adhésion étant généralement insuffi- santes ou ne se conservant pas dans le temps. 5 Cette mauvaise adhésion peut être due à la présence sur le profil surmoulé d'un reste du produit démoulant que l'on peut utiliser lors de la fabrication d'un joint d'encapsulation, notamment en polyuréthane, dans le but d'éviter le collage du profil surmoulé avec le moule au10 cours de sa fabrication Lorsque le vitrage encapsulé est retiré du moule, il reste du produit démoulant sur le pro- fil et même un nettoyage avec différents types de solvants ne permet pas d'obtenir des caractéristiques de collage suffisantes La mauvaise adhésion peut aussi être due no-15 tamment dans le cas d'un profil surmoulé au chlorure de polyvinyle (PVC) aux agents de stabilisation contre l'ac- tion de la lumière, ou aux plastifiants qu'on incorpore le cas échéant au matériau destiné à former le profil. Dans la publication de brevet européen EP O 378 462, on a déjà proposé un vitrage encapsulé prêt à la pose qui présente une aptitude au collage répondant aux normes de sécurité des vitrages. Le vitrage encapsulé décrit dans ce document est un vitrage monolithique ou feuilleté comportant sur sa péri- phérie un profil surmoulé (ou joint d'encapsulation) dont une face est destinée à être collée dans une baie de car- rosserie, telle une baie de carrosserie de véhicule à mo- teur par exemple, par l'intermédiaire d'un cordon adhésif, ladite face étant réactive en présentant des groupes OH30 libres, susceptibles de réagir ultérieurement avec le cor- don adhésif utilisé pour le montage du vitrage dans la baie. La solution proposée dans ce document donne entière satisfaction en particulier pour un vitrage muni d'un pro- fil surmoulé à base d'un polyuréthane, ce profil surmoulé pouvant être obtenu par RIM (moulage par injection réac- tive) ou par injection thermoplastique. Néanmoins lorsqu'il s'agit d'un profil surmoulé en chlorure de polyvinyle (PVC) la solution préconisée n'est pas entièrement satisfaisante, et en particulier le collage entre ce profil surmoulé avec les mastics polyuréthanes couramment utilisés pour le collage des vitrages dans une baie de carosserie peut s'avérer insuffisant dès les pre- 5 miers temps ou encore, ce collage peut ne pas se conserver suffisamment dans le temps. L'invention propose un nouveau vitrage monolithique ou feuilleté comportant sur sa périphérie un profil surmoulé dont la face destinée à être collée dans une baie de ca-10 rosserie est revêtue d'une couche polymérisée obtenue à partir d'une composition comprenant des composants de base pour former après polymérisation un polyuréthane à groupe OH libres, le composant polyol étant pris en excès en terme d'équivalents par rapport au composant isocyanate, le rap-15 port des groupes NCO aux groupes OH étant compris entre 0,30 et 0,99, le composant polyol comprenant au moins un copolymère de chlorure de polyvinyle (PVC) à groupements hydroxyles libres. En tant que copolymère PVC à groupements hydroxyles, on peut utiliser des résines vinyliques présentant la structure générale suivante t HCH CH | CH 2 CH C = O CH 3 p motif motif motif cholure de vinyle acétate de vinyle alcool vinylique (R = OH) acrylate d'hydroxy- éthyle (R = -COOCH 2 CH 2 OH) et des masses moléculaires comprises entre 2 000 et 100 000 environ et de préférence entre 5 000 et 50 000 environ, le motif chlorure de vinyle correspondant à environ 50 à 95 %35 en poids, le motif acétate de vinyle correspondant à envi- ron 2 à 40 % en poids et le motif alcool vinylique ou acry- late d'hydroxyéthyle correspondant à environ 2 à 40 % en poids. Selon une caractéristique de l'invention, la 4 composition réactive utilisée peut comprendre en tant que composant polyol, outre le copolymère du type PVC à grou- pements hydroxyles, au moins un autre polyol qui de préfé- rence est un diol de masse moléculaire inférieure à 400, 5 choisi parmi ceux utilisés généralement en tant qu'allon- geur de chaîne dans la préparation des polyuréthanes: on peut citer par exemple les: éthylèneglycol, propanediol-1,2, propanediol-1,3, butane- diol 1,2,-1,3,-1,4, diméthyl-2,2 propanediol- 1,3 (néopen- tylglycol), pentanediol-1,5, hexanediol-1,6, octanediol- 1,8, décanediol 1,10, dodécanediol-1,12, cyclohexanedimé- thanol, bisphénol A, méthyl-2 pentanediol 2,4, méthyl-3 pentanediol-2,4, éthyl-2 hexanediol-1,3, triméthyl 2,2,4- pentanediol-1,3, diéthylèneglycol, triéthylèneglycol,15 tétraéthylèneglycol, butyne 2 diol-1,4, butènediol -1,4 et décynediol substitués et/ou éthérifiés, hydroquinone - bis-hydroxyéthyléther, bisphénol A éthérifiés par deux ou quatre groupes d'oxyde de propylène, acide diméthylolpro- pionique.20 Le composant polyol de la composition utilisée peut aussi comprendre un polyol de fonctionnalité supérieure à deux, tels des triols aliphatiques monomères comme le gly- cérol, le triméthylolpropane, des triols à chaînes polyéther, des triols de polycaprolactone, la masse moléculaire25 de ces triols étant généralement comprise entre 90 et 1000, des polyols mixtes polyéther/polyester de fonctionnalité supérieure à 2, par exemple de fonctionnalité comprise en- tre 2 et 3. Le composant polyol peut aussi comprendre au moins un polyol long de masse moléculaire comprise entre 400 et 4000, choisi parmi les polyétherdiols, polyesterdiols, polycaprolactonediols. Le PVC à groupements hydroxyles représente de 0,1 équivalent OH à 1 équivalent OH pour 1 équivalent au total du composant polyol. La proportion entre le nombre d'équivalents OH ap- portés par le PVC à groupements OH (PVC-OH) et le nombre d'équivalents OH apportés par le ou les autres polyols dé- pend généralement de la masse moléculaire du PVC-OH utilisé. Ainsi le nombre d'équivalents OH apportés par le PVC-OH sera généralement d'autant plus faible que sa masse moléculaire sera élevée ceci pour un pourcentage en poids 5 de motif alcool vinylique ou acrylate d'hydroxyéthyle donné On peut comprendre que plus le nombre de groupes OH libres dans un PVC-OH donné est important, et plus le pro- duit sera réactif. Une des caractéristiques essentielles de l'invention est la présence de groupes OH à la surface du profil sur- moul M traité Ces groupes OH en excès doivent être stables, c'est-à-dire qu'ils doivent demeurer réactifs pendant un stockage, même prolongé, pour pouvoir réagir ultérieurement avec des groupes NCO libres du joint adhésif, généralement15 un joint en polyuréthane qui au moment de la pose n'est pas entièrement polymérisé. Le composant isocyanate peut être choisi parmi les isocyanates difonctionnels aliphatiques ou aromatiques tels que l'hexaméthylènediisocyanate, le 2,2,4 triméthyl20 -1,6 hexaméthylènediisocyanate, le bis ( 4 isocyanatocyclo hexyl)méthane, l'isocyanato 1, 3 isocyanatométhyl-3,5,5- triméthylcyclohexane (IPDI), le toluylène diisocyanate (TDI), les isocyanates de fonctionnalité supérieure à 2, tels les biurets d'isocyanate, les isocyanurates, le diisocyanatodiphényl-méthane partiellement polymérisé et de fonctionnalité comprise entre 2 et 3, etc L'invention concerne également un procédé de fabrica- tion d'un vitrage surmoulé présentant une aptitude au collage améliorée et qui se conserve dans le temps, pour un30 montage dudit vitrage surmoulé dans une baie de carrosse- rie. Le procédé selon l'invention consiste donc à former une couche superficielle sur au moins la face du joint de surmoulage destinée à recevoir le cordon de collage à35 l'aide d'une composition d'un mélange réactif apte à former une couche de polyuréthane avec des groupes OH libres, le composant polyol comprenant au moins un PVC à groupements OH, et à polymériser au moins partiellement la couche dé- posée. La composition peut être appliquée sous la forme d'une solution dans un solvant afin notamment de faciliter son application sur le profil à traiter. La polymérisation de la couche de revêtement obtenue à partir de la composition de traitement peut être réalisée par voie thermique à température élevée et de courte durée, par exemple à une température d'environ 80 à 1200 C pendant une durée de l'ordre de une à quelques minutes Elle peut aussi être réalisée à la température dite ambiante, c'est-10 à-dire d'environ 20 à 250 C pendant une durée beaucoup plus longue, par exemple 24 heures Entre ces deux types de po- lymérisations, on peut également envisager tout autre cycle de polymérisation thermique L'avantage d'une polyméri- sation rapide réside essentiellement dans une plus grande15 facilité de manipulation du vitrage traité On peut aussi utiliser le cas échéant d'autres types de polymérisations, par exemple par micro-ondes, par catalyse en phase vapeur, par rayonnement, etc Dans une forme préférée de l'invention, avant de re- vêtir la face à traiter du profil surmoulé, on procède à un prétraitement de cette face à traiter du profil surmoulé. Ce prétraitement peut consister en un nettoyage à l'aide d'un solvant et il peut s'effectuer en une ou plu- sieurs fois Il a pour but notamment d'éliminer, au moins25 partiellement de ladite face, le produit démoulant lorsqu'on utilise un tel produit au cours du procédé de moulage du joint et/ou le cas échéant le stabilisant ou les autres agents ayant une influence négative sur l'ahdésion. Le solvant utilisé pour le prétraitement peut être choisi30 notamment parmi les solvants chlorés, l'essence de térében- thine, le white-spirit, le pentane, le tétrahydrofurane (THF), etc, seul ou en mélange De préférence, on uti- lise de l'acétone, de l'heptane ou de l'isododécane. Comme indiqué précédemment, l'invention est avanta- geusement appliquée à un vitrage pourvu d'un profil d'encapsulation en PVC Elle peut ainsi s'appliquer à un profil en PVC obtenu par injection thermoplastique ou par injection sous pression réduite d'un mélange ayant la vis- cosité adéquate d'un PVC avec un catalyseur, par exemple 7 des produits connus sous l'appellation plastisol Elle peut aussi s'appliquer à un profil en polyuréthane obtenu par injection thermoplastique ou par injection réactive (RIM), ou encore à un profil obtenu par injection thermoplastique 5 d'autres matières thermoplastiques, telles des élastomères thermoplastiques, en particulier des élastomères oléfi- niques ou styréniques. Pour faciliter le dépôt et la formation de la couche de revêtement selon l'invention, on prépare généralement une solution de la composition réactionnelle destinée à former un polyuréthane à groupes OH libres A cette fin, on ajoute un solvant, par exemple de la méthyléthylcétone ou de la méthylisobutylcétone La concentration de la solution du mélange réactionnel dépend de l'épaisseur désirée pour15 la couche de revêtement Cette concentration est géné- ralement comprise entre 10 et 50 % en poids. Le dépôt de la solution sur le profil surmoulé peut s'effectuer par exemple à l'aide d'un feutre. L'épaisseur de la couche de revêtement selon l'inven- tion est comprise généralement entre 10 et 50 mn. D'autres caractéristiques et avantages de l'invention apparaîtront dans la description suivante d'exemples de vitrages et de traitements conformes à l'invention. EXEMPLE 125 On fabrique un vitrage encapsulé pour véhicule auto- mobile, par exemple un vitrage de custode, par le procédé de moulage par injection thermoplastique. Le produit injecté, utilisé, est un chlorure de polyvinyle sans groupements nitriles choisis parmi ceux bien connus pour cette application A cette fin, le vitrage en verre est placé dans un moule Après fabrication du profil surmoulé sur le vitrage, le vitrage encapsulé est démoulé et on traite la surface du joint surmoulé, au moins la face destinée a être collée ultérieurement par l'intermédiaire35 d'un cordon de colle dans la baie de carrosserie, à l'aide d'acétone. Après un séchage de quelques minutes à la température ambiante, on applique à l'aide d'un feutre sur la face nettoyée et séchée, une composition formée d'un mélange 8 d'un composant isocyanate: le méthylène diphényldiisocya- nate partiellement polymérisé et présentant une fonctionnalité comprise entre 2 et 3, et d'un composant polyol formé essentiellement d'un PVC à terminaisons 5 hydroxyles, de masse moléculaire 5 500 environ et de formule générale CH 2 CH lCH 2 CH lCH 2 CH l r C = CH, P (R = -COOCH,-CHOH) dans laquelle le motif chlorure de vinyle représente 67 % en poids environ, le motif acétate de vinyle représente 11 % en poids environ et le motif acrylate représente 22 % en poids environ. Les composants sont pris en quantités telles qu'à 0,8 équivalent d'isocyanate correspond 1 équivalent OH. La composition contient également du dilaurate de dibutylétain en tant que catalyseur du polyuréthane, à raison de 0,03 % du poids des composants du polyuréthane. La compositon appliquée est de préférence sous forme d'une solution du mélange décrit ci-dessus, dans de la méthyléthylcétone, la concentration du mélange réactionnel étant d'environ 25 % en poids. L'étalement de la composition réactive, sur le joint surmoulé, s'effectue à l'aide d'un feutre Après étalement, on polymérise par un chauffage dans une enceinte à 1200 C qui procure une température de peau d'environ 850 C durant 5 minutes environ L'épaisseur après séchage de la couche30 déposée est d'environ 15 à 25 Dam. Le vitrage encapsulé finalement obtenu est apte à la pose par collage dans une baie de carrosserie Cette apti- tude au collage se conserve même après un long stockage du vitrage Le cordon adhésif utilisé pour le collage peut35 être tout cordon adhésif utilisé pour le collage direct du verre ou d'une bordure émaillée à la baie de carrosserie. On peut citer par exemple un cordon ou mastic en polyuré- thane à deux composants ou un cordon ou mastic en polyuréthane à un composant durcissable à l'humidité. L'adhésion obtenue entre le profil surmoulé du vitrage et le cordon adhésif est solide et durable. Cette adhésion peut être évaluée à l'aide d'un test de pelage sur une éprouvette constituée d'une languette du matériau formant le profil d'encapsulation, de 2 cm de large, sur laquelle on a déposé et fait durcir par polymérisation le cordon adhésif de même largeur utilisé pour le montage par collage des vitrages dans la baie de carrosserie Le cordon adhésif utilisé est un joint com- mercialisé sous l'appellation BETASEAL HV 3 Le cordon adhésif est déposé sur le profil surmoulé traité selon l'invention suivant deux protocoles: dans l'un le cordon est déposé juste après le traitement et dans l'autre le cordon est déposé sur le profil 7 jours après le traite-15 ment. Les mesures d'adhésion par pelage à 180 des éprou- vettes sont pratiquées juste après le durcissement dans les conditions normales du mastic de collage, qui est ici de 12 jours L'adhésion mesurée est Ho On mesure aussi l'adhé-20 sion H 7 après 7 jours supplémentaires dans des conditions de cataplasme humide, conditions connues selon la méthode d'essai RENAULT 1165 H 7. On recherche généralement une rupture cohésive du cordon adhésif, et avec des valeurs au moins égales à 60 N/cm pour Ho, et au moins égales à 40 N/cm pour H 7. Les valeurs ainsi mesurées pour l'exemple 1 sont Ho = 70 N/cm en moyenne H 7 = 50 N/cm en moyenne avec une rupture cohésive du cordon de collage. Exemples comparatifs On fabrique un vitrage surmoulé comme dans 1 ?exemple 1 Mais après le démoulage du vitrage encapsulé, on ne procède qu'au prétraitement de la face du profil à coller, avec un ou plusieurs solvants comme décrits ci-après,35 c'est-à-dire sans traitement de la face à l'aide d'une composition réactive. Exemple comparatif 1 On nettoie plusieurs fois la face avec de l'acétone. Les valeurs obtenues mesurées dans les conditions décrites précédemment sont Ho = 20 N/cm avec une rupture adhésive. Il est superflu de mesurer H 7. Exemple comparatif 2 On nettoie la face avec de l'heptane La valeur Ho obtenue est de 20 N/cm avec une rupture adhésive. Exemple comparatif 3 On opère comme dans l'exemple 1, sauf qu'après sé- chage, on applique une composition réactive différente en ce qu'elle ne contient pas de PVC à groupements OH en tant10 que composant polyol mais un mélange d'un polypropylèneglycol à raison de 0,3 équivalent et de butanediol-1,4, à raison de 0,7 équivalent OH pour 0,8 équivalent NCO La composition adhésive est une solution à % dans la méthyléthylcétone. Les valeurs mesurées pour cet exemple comparatif sont: Ho = 30 N/cm en moyenne H 7 = 15 N/cm en moyenne ce qui n'est pas satisfaisant, la rupture étant cohésive ou adhésive selon les échantillons.20 EXEMPLE 2 On opère comme dans l'exemple 1, sauf qu'on remplace le PVC à groupements hydroxyles de cet exemple par un autre PVC à groupements hydroxyles qui présente une masse molé- culaire de 27 000 environ et dans lequel le motif chlorure25 de vinyle représente 90 % en poids environ, le motif acé- tate de vinyle représente 4 % en poids environ et le motif alcool vinylique 6 % en poids environ. La composition réactive est mise en solution à 13 % dans la méthyléthylcétone. Les autres conditions sont identiques à celles de l'exemple 1 On obtient finalement les valeurs de pelage suivantes: Ho, = 65 N/cm H = 45 N/cm.35 La rupture est cohésive. EXEMPLE 3 On opère comme dans l'exemple 1, en utilisant cette fois un PVC à groupements hydroxyles de masse moléculaire 000 environ et dans lequel le motif chlorure de vinyle il représente 81 % en poids, le motif acétate de vinyle 4 % en poids, et le motif acrylate d'hydroxyéthyle représente 15 % en poids La composition réactive est mise en solution à 15 % dans la méthyléthylcétone. On obtient finalement les valeurs de pelage suivantes: Ho, = 70 N/cm H 7 = 65 N/cm. La rupture est cohésive. EXEMPLE 4 On opère comme dans l'exemple 1 sauf qu'on modifie le rapport des composants en prenant 0,6 équivalent NCO pour 1 équivalent OH. Les autres conditions sont inchangées. On obtient les valeurs de pelage suivantes: Ho, = 68 N/cm H 7 = 52 N/cm. La rupture est cohésive. Exemple comparatif 4 On opère comme dans l'exemple 1 sauf qu'on modifie le rapport des composants en prenant 1 équivalent NCO pour 1 équivalent OH. On obtient les valeurs de pelage suivantes: Ho = 70 N/cm H 7 = 15 N/cm, ce qui est insuffisant. La rupture est cohésive ou adhésive selon les échan- tillons L'utilisation d'une composition réactive ne pré- sentant pas un excès de groupes OH fournit une adhésion qui ne se conserve pas suffisamment dans le temps. EXEMPLE 530 On opère comme dans l'exemple 1, sauf qu'on utilise en tant que composant polyol, un mélange du PVC à groupements OH décrit dans cet exemple avec du butanediol-1,4 à raison de 0,1 équivalent OH pour le PVC à groupements OH et de 0,9 équivalent OH pour le butanediol-1,4. La polymérisation est de préférence effectuée sans catalyseur afin d'augmenter la durée de la conservation de la préparation avant son utilisation pour le traitement du profil surmoulé. La composition réactive est mise en solution à 15 % 12 dans la méthyléthylcétone. Les autres conditions sont celles de l'exemple 1. Les valeurs de pelage sont: Ho = 65 N/cm H 7 = 45 N/cm. La rupture est cohésive. Exemple comparatif 5 On opère comme dans l'exemple 1, sauf qu'on utilise en tant que composant polyol un copolymère à motif formal à la place du motif chlorure de vinyle. La masse moléculaire de ce terpolymère est comprise entre 25 000 et 150 000. Les résultats au test de pelage sont: Ho = 20 à 45 N/cm avec une rupture adhésive H, = non mesuré. Le terpolymère essayé ne convient donc pas. Exemple comparatif 6 On opère comme dans l'exemple 5, sauf qu'on utilise en tant que composant polyol un mélange de terpolymère à motif formal à la place du motif chlorure de vinyle et de butanediol-1,4 en prenant 0,25 équivalent OH de terpolymère et 0,75 équivalent OH de butanediol-1,4. On observe une prise en masse de la composition réac- tive qui devient inutilisable pour l'application recher- chée. EXEMPLE 6 La composition réactive de l'exemple 5 est utilisée pour traiter un vitrage encapsulé dans lequel le profil surmoulé est à base d'un PVC à groupements nitriles, choi-30 sis parmi ceux connus pour ce type d'application. Les autres conditions sont celles de l'exemple 1. Les valeurs de pelage sont: Ho = 100 N/cm H 7 = 60 N/cm.35 La rupture est cohésive. EXEMPLE 7 On opère comme dans l'exemple 6, sauf qu'on modifie les proportions entre les deux polyols formant le composant polyol de la composition réactive, à savoir qu'on utilise 0,3 équivalent OH de PVC à groupements OH et 0,7 équivalent OH de butanediol -1,4. Les valeurs de pelage sont les suivantes: Ho = 90 N/cm H = 60 N/cm. La rupture est cohésive. EXEMPLE 8 On opère comme dans l'exemple 6, sauf qu'on modifie les proportions entre les deux polyols formant le composant polyol de la composition réactive, à savoir qu'on utilise 0,9 équivalent OH de PVC à groupements OH et 0,1 équivalent OH de butanediol -1,4. Les valeurs de pelage sont: Ho = 85 N/cm H 7 = 55 N/cm. La rupture est cohésive. EXEMPLE 9 On fabrique un vitrage encapsulé par le procédé de moulage par injection thermoplastique d'un polyuréthane (TPU) connu pour ce type d'application. On opère ensuite avec la composition de l'exemple 6 comme dans l'exemple 1. Les valeurs de pelage sont: Ho = 70 H 7 = 58. La rupture est cohésive. EXEMPLE 10 On fabrique un vitrage encapsulé pour véhicule auto- mobile par le procédé de moulage par injection réactive (procédé connu sous l'appellation RIM), c'est-à-dire un procédé dans lequel la matière de surmoulage injectée est un mélange réactionnel qui réagit et durcit dans le moule. Le produit utilisé est ici un mélange de composants aptes à former un profil en polyuréthane A cette fin, le vitrage est placé dans un moule dont la partie corres- pondant au profil à former est préalablement revêtue d'un agent démoulant, à savoir une cire de polyéthylène Apres l'opération d'encapsulation, le vitrage encapsulé est dé- moulé et la face du profil surmoulé destinée à être collée 14 par l'intermédiaire du cordon de colle dans la baie de carrosserie est traitée, c'est-à-dire nettoyée à l'aide d'acétone. Après séchage de quelques minutes à la température ambiante, on applique à l'aide d'un feutre sur la face nettoyée et séchée, la composition réactive déjà utilisée dans l'exemple 5 On forme ainsi une couche superficielle de 20 Dam d'épaisseur environ, qu'on polymérise par un chauffage dans une enceinte à 1201 C durant 5 minutes envi-10 ron. On procède ensuite comme dans l'exemple 1. Les mesures d'adhésion par pelage sont les suivantes Ho, = 75 N/cm H = 60 N/cm.15 La composition réactive selon l'invention peut donc être utilisée avec avantage pour fabriquer des vitrages munis d'un profil d'encapsulation prêts à la pose, aussi bien lorsque le profil d'encapsulation est à base de PVC nitrile ou non qu'à base d'autre matériaux d'encapsulation20 connus, tels que les polyuréthanes thermoplastiques, ou ceux obtenus par injection réactive (RIM). REVENDICATIONS 1 Vitrage monolithique ou feuilleté muni d'un profil périphérique surmoulé prêt à être monté par collage dans une baie, la face du profil périphérique destinée à être5 collée étant revêtue d'une couche polymérisée obtenue à partir d'une composition comprenant un composant isocyanate et un composant polyol pris en excès par rapport au com- posant isocyanate afin de former après polymérisation une couche de polyuréthane présentant des groupes hydroxyles10 libres susceptibles de réagir ultérieurement avec le cordon adhésif utilisé pour le montage du vitrage, caractérisé en ce que le composant polyol comprend au moins un copolymère de chlorure de polyvinyle à groupements hydroxyles libres. 2 Vitrage selon la revendication 2, caractérisé en ce que le rapport des groupes NCO aux groupes OH de la compo- sition est compris entre 0,30 et 0,99. 3 Vitrage selon une des revendications 1 ou 2, ca- ractérisé en ce que le copolymère PVC à groupements hydro- xyles présente la formule suivante:20 4 CH 2 CH 1 CH 2 CH lCH 2 CH CE 3 P motif motif motif cholure de vinyle acétate de vinyle alcool vinylique (R = OH) acrylate d'hydroxy- éthyle (R = -COOCH 2 CH 2 OH) et une masse moléculaire comprise entre 1 000 et 100 000 environ, et de préférence de 2 000 à 50 000, le motif chlorure de vinyle correspondant à environ 50 à 95 % en poids, le motif acétate de vinyle correspondant à environ 2 à 40 % en poids et le motif alcool vinylique ou acrylate d'hydroxyéthyle correspondant à environ 2 à 40 % en poids. 4 Vitrage selon une des revendications 1 à 3, carac- térisé en ce que le composant polyol comprend, en outre, au moins un autre polyol 5 Vitrage selon la revendication 4, caractérisé en ce 16 que l'autre polyol est un diol de masse moléculaire infé- rieure à 400. 6 Vitrage selon la revendication 5, caractérisé en ce que le diol est choisi parmi le butanediol-1,4, l'éthylène- glycol. 7 Vitrage selon une des revendications 1 à 6, carac- térisé en ce que le composant isocyanate est à base de mé- thylènediphényldiisocyanate de fonctionnalité comprise en- tre 2 et 3. 10 8 Vitrage selon une des revendications 1 à 7, carac- térisé en ce que le profil surmoulé est en chlorure de po- lyvinyle. 9 Procédé pour la fabrication d'un vitrage selon une des revendications 1 à 8, caractérisé en ce qu'après fa- brication du profil surmoulé sur le vitrage, au moins la face du profil destinée à être collée est traitée par une composition réactive comprenant un composant isocyanate et un composant polyol comportant un excès de groupes OH, le composant polyol comprenant un copolymère PVC à groupes OH20 libres, et en ce que la couche de revêtement formée est polymérisée Procédé selon la revendication 9, caractérisé en ce qu'avant le traitement à l'aide de la composition réac- tive, on traite au préalable au moins une fois la face du25 profil surmoulé avec un solvant. 11 Procédé selon la revendication 10, caractérisé en ce que le solvant est choisi parmi l'acétone, l'heptane ou l'isododécane. 12 Procédé selon une des revendications 9 à 11, ca- ractérisé en ce que la composition réactive à utiliser est une solution présentant une concentration comprise entre 10 et 50 % en poids en composants réactifs dans un solvant organique, de préférence choisi parmi la méthyléthylcétone, la méthylisobutylcétone.35